РЕАКТОРНАЯ СИСТЕМА, АБСОРБЕНТ И СПОСОБ ОСУЩЕСТВЛЕНИЯ РЕАКЦИИ В ПОДАВАЕМОМ МАТЕРИАЛЕ

1. Реакторная система, включающая:
2
- одну или более зон очистки, содержащую абсорбент, который содержит серебро, щелочной или щелочноземельный металл и материал-подложку с площадью поверхности более 20 м/г, и
- реакционную зону, содержащую катализатор, причем реакционная зона расположена ниже по потоку от одной или более зон очистки.
2. Реакторная система по п.1, в которой реакционная зона расположена внутри одной или более реакционных труб с открытыми концами в реакционной емкости, представляющей собой кожухотрубный теплообменник, включающий одну или более реакционных труб с открытыми концами, расположенную, по существу, параллельно центральной продольной оси емкости; и причем верхние концы соединены с, по существу, горизонтальной верхней трубной решеткой, а нижние концы соединены с, по существу, горизонтальной нижней трубной решеткой.
3. Реакторная система по п.2, в которой зона очистки расположена внутри реакционной емкости и выше по потоку от одной или более реакторных труб.
4. Реакторная система по п.3, в которой зона очистки представляет собой насадочный слой абсорбента высотой, по меньшей мере, 0,05 м, в частности, по меньшей мере, 0,1 м.
5. Реакторная система по пп.1-4, в которой одна или более зон очистки расположена выше по потоку и отдельно от реакционной зоны.
6. Реакторная система по пп.1-4, в которой катализатор содержит металл, выбранный из группы IB, группы VIB, группы VIIB, группы VIIIB или их сочетания Периодической таблицы элементов.
7. Реакторная система по п.5, в которой катализатор содержит металл, выбранный из группы IB, группы VIB, группы VIIB, группы VIIIB или их сочетания Периодической таблицы элементов.
2
2
2
2
8. Реакторная система по пп.1-4, в которой катализатор имеет количество серебра относительно площади поверхности носителя, по меньшей мере, 0,025 г Ag/м, в частности, по меньшей мере, 0,05 г Ag/м; и причем абсорбент имеет количество серебра относительно площади поверхности материала-подложки менее 0,025 г Ag/м, в частности менее 0,01 г Ag/м.
2
2
2
2
9. Реакторная система по п.5, в которой катализатор имеет количество серебра относительно площади поверхности носителя, по меньшей мере, 0,025 г Ag/м, в частности, по меньшей мере, 0,05 г Ag/м; и причем абсорбент имеет количество серебра относительно площади поверхности материала-подложки менее 0,025 г Ag/м, в частности менее 0,01 г Ag/м.
2
2
2
2
10. Реакторная система по п.6, в которой катализатор имеет количество серебра относительно площади поверхности носителя, по меньшей мере, 0,025 г Ag/м, в частности, по меньшей мере, 0,05 г Ag/м; и причем абсорбент имеет количество серебра относительно площади поверхности материала-подложки менее 0,025 г Ag/м, в частности менее 0,01 г Ag/м.
11. Реакторная система по п.6, в которой катализатор содержит серебро и одну или более повышающую селективность добавку, выбираемую из группы, в которую входят рений, молибден, вольфрам, хром, нитрат- или нитритобразующие соединения и их сочетания.
12. Реакторная система по п.8, в которой катализатор содержит серебро и одну или более повышающую селективность добавку, выбираемую из группы, в которую входят рений, молибден, вольфрам, хром, нитрат- или нитритобразующие соединения и их сочетания.
2
2
13. Реакторная система по пп.1-4, в которой материал-подложка имеет площадь поверхности, по меньшей мере, 25 м/г, в частности соответствующей диапазону от 50 до 1200 м/г.
2
2
14. Реакторная система по п.5, в которой материал-подложка имеет площадь поверхности, по меньшей мере, 25 м/г, в частности соответствующей диапазону от 50 до 1200 м/г.
2
2
15. Реакторная система по п.6, в которой материал-подложка имеет площадь поверхности, по меньшей мере, 25 м/г, в частности соответствующей диапазону от 50 до 1200 м/г.
2
2
16. Реакторная система по п.8, в которой материал-подложка имеет площадь поверхности, по меньшей мере, 25 м/г, в частности соответствующей диапазону от 50 до 1200 м/г.
2
2
17. Реакторная система по п.11, в которой материал-подложка имеет площадь поверхности, по меньшей мере, 25 м/г, в частности соответствующей диапазону от 50 до 1200 м/г.
18. Способ осуществления реакции в подаваемом материале, содержащем один или более компонентов, содержащих углеводород, причем способ включает этапы, на которых:
2
- приводят в контакт один или более компонентов подаваемого материала с абсорбентом, содержащим серебро, щелочной или щелочноземельный металл и материал-подложку с площадью поверхности более 20 м/г, расположенным в реакторной системе по п.1 или любому из пп.2-17, для снижения количества одной или более примесей в подаваемом материале; и
- затем приводят в контакт эти компоненты подаваемого материала с катализатором для получения продукта реакции.
19. Способ по п.18, в котором углеводород содержит олефин, в частности этилен, и кислород присутствует в качестве компонента подаваемого материала.
20. Способ по п.19, в котором углеводород дополнительно содержит насыщенный углеводород, выбранный из группы, в которую входят метан, этан, пропан, бутан, пентан, гексан, гептан, октан, нонан, декан, ундекан, додекан и их смеси, в частности метан; и причем компоненты подаваемого дополнительно содержат модификатор реакции и поток рециркулируемого газа.
21. Способ по п.19 или 20, дополнительно включающий этапы, на которых:
- осуществляют контактирование олефина с абсорбентом, расположенным внутри, по меньшей мере, одной из двух или более зон очистки при температуре в диапазоне от 0 до 350°С для уменьшения количества одной или более примесей в этом олефине;
- отдельно осуществляют контактирование кислорода с абсорбентом, расположенным внутри, по меньшей мере, одной из двух или более зон очистки при температуре в диапазоне от 190 до 350°С для уменьшения количества одной или более примесей в кислороде;
- затем осуществляют контактирование компонентов подаваемого материала с катализатором, который имеет большую концентрацию серебра, чем абсорбент.
2
22. Абсорбент для удаления одной или более примесей из одного или более компонентов подаваемого материала, причем абсорбент содержит серебро, щелочной или щелочноземельный металл и материал-подложку с площадью поверхности более 20 м/г,
23. Способ получения 1,2-диола, эфира 1,2-диола, 1,2-карбоната или алканоламина, включающий преобразование олефиноксида в 1,2-диол, эфир 1,2-диола, 1,2-карбонат или алканоламин, причем олефиноксид был получен способом по п.19 или любому из пп.20-21.